(57)【特許請求の範囲】
【請求項１】
第１のハードコート層と、基材と、第２のハードコート層と、ＺｎＯ、ＡｌおよびＳｉＯ２を含む第１の酸化物層と、ＳｉＯ２で構成された第２の酸化物層と、をこの順に有する積層フィルム（ただし、第１のハードコート層の基材と反対側に酸化物層を備えるものを除く）であって、第１のハードコート層および第２のハードコート層が、ガラス転移温度が１００℃以上である活性エネルギー線硬化型樹脂から形成されている、積層フィルム。
【請求項２】
前記第１のハードコート層が、アンチブロッキング機能をさらに有する、請求項１に記載の積層フィルム。
【請求項３】
９５℃で１０００時間加熱後の収縮率が０．５％以下である、請求項１または２に記載の積層フィルム。
【請求項４】
９５℃で１０００時間加熱後の透湿度が３．０×１０−２ｇ／ｍ２／２４ｈｒ以下である、請求項１から３のいずれかに記載の積層フィルム。
【発明の詳細な説明】
【技術分野】
【０００１】
本発明は、積層フィルムに関する。より詳細には、本発明は、ハードコート層で挟持された基材上に２つの酸化物層を有する積層フィルムに関する。
【背景技術】
【０００２】
従来、画像表示装置（例えば、液晶表示装置、有機エレクトロルミネセンス（ＥＬ）表示装置）や太陽電池（例えば、フィルム型太陽電池、薄膜太陽電池）には、バリアフィルムが用いられている。このようなバリアフィルムの開発において、製膜速度が速く、屈折率が低く、良好なガスバリア性を有するバリアフィルムとして、Ａｌ−Ｚｎ−Ｏ（アルミニウム添加酸化亜鉛）膜にＳｉＯ２を添加した透明酸化物膜（フィルム）が提案されている（特許文献１）。しかし、この透明酸化物膜は、耐薬品性（例えば、耐酸性、耐アルカリ性）がきわめて不十分であり、さらに、透明性についても改善が望まれている。加えて、バリアフィルムは通常透明酸化物膜を支持する基材を有するところ、加熱環境下においては基材の収縮により透明酸化物膜にクラックが発生し、バリアフィルムのバリア性が損なわれる場合がある。
【先行技術文献】
【特許文献】
【０００３】
【特許文献１】特開２０１３−１８９６５７号公報
【発明の概要】
【発明が解決しようとする課題】
【０００４】
本発明は上記従来の課題を解決するためになされたものであり、その目的とするところは、優れた透湿性およびガスバリア性、優れた耐薬品性、透明性および屈曲性を有し、かつ、きわめて優れた耐熱性を有する積層フィルムを提供することにある。
【課題を解決するための手段】
【０００５】
本発明の積層フィルムは、第１のハードコート層と、基材と、第２のハードコート層と、ＺｎＯ、ＡｌおよびＳｉＯ２を含む第１の酸化物層と、ＳｉＯ２で構成された第２の酸化物層と、をこの順に有する。
１つの実施形態においては、上記第１のハードコート層は、アンチブロッキング機能をさらに有する。
１つの実施形態においては、上記積層フィルムは、９５℃で１０００時間加熱後の収縮率が０．５％以下である。
１つの実施形態においては、上記積層フィルムは、９５℃で１０００時間加熱後の透湿度が３．０×１０−２ｇ／ｍ２／２４ｈｒ以下である。
【発明の効果】
【０００６】
本発明の実施形態によれば、基材と第１の酸化物層と第２の酸化物層とを有する積層フィルムにおいて、基材の両側にハードコート層を設けることにより、このような積層フィルムの優れた特性（透湿性、ガスバリア性、耐薬品性、透明性および屈曲性）を維持しつつ、きわめて優れた耐熱性を実現することができる。
【図面の簡単な説明】
【０００７】
【図１】本発明の１つの実施形態による積層フィルムの概略断面図である。
【発明を実施するための形態】
【０００８】
以下、本発明の代表的な実施形態について説明するが、本発明はこれらの実施形態には限定されない。
【０００９】
Ａ．積層フィルムの全体構成
図１は、本発明の１つの実施形態による積層フィルムの概略断面図である。本実施形態の積層フィルム１００は、第１のハードコート層４０と、基材１０と、第２のハードコート層５０と、第１の酸化物層２０と、第２の酸化物層３０と、をこの順に有する。すなわち、本発明の実施形態によれば、基材と第１の酸化物層と第２の酸化物層とを有する積層フィルムにおいて、基材が第１のハードコート層および第２のハードコート層で挟持されている。このような構成であれば、熱による基材の寸法変化（代表的には、基材の熱収縮）を良好に抑制することができる。その結果、加熱環境下における基材の収縮による第１および／または第２の酸化物層のクラックを良好に防止することができ、結果として、加熱環境下においても積層フィルムのバリア性を良好に維持することができる。したがって、基材と第１の酸化物層と第２の酸化物層とを有する積層フィルムの優れた特性（透湿性、ガスバリア性、耐薬品性、透明性および屈曲性）を維持しつつ、きわめて優れた耐熱性を実現することができる。
【００１０】
第１のハードコート層４０の厚みは、好ましくは０．３μｍ〜５μｍである。第２のハードコート層５０の厚みは、好ましくは０．３μｍ〜５μｍである。代表的には、第１のハードコート層４０および第２のハードコート層５０の少なくとも一方は、アンチブロッキング機能をさらに有する。例えば、第１のハードコート層４０がアンチブロッキング機能をさらに有するハードコート層であり、第２のハードコート層５０が通常のハードコート層であり得る。
【００１１】
第１の酸化物層２０は、ＺｎＯ、ＡｌおよびＳｉＯ２を含む。第２の酸化物層３０は、ＳｉＯ２で構成されている。第１の酸化物層２０の厚みは、好ましくは１０ｎｍ〜１００ｎｍである。第２の酸化物層３０の厚みは、好ましくは１０ｎｍ〜１００ｎｍである。
【００１２】
積層フィルムは、水分およびガス（例えば酸素）に対するバリア性を有する。積層フィルムの４０℃、９０％ＲＨ条件下での水蒸気透過率（透湿度）は、好ましくは１．０×１０−１ｇ／ｍ２／２４ｈｒ未満である。バリア性の観点からは、透湿度の下限は低いほど好ましい。透湿度の測定限界は、例えば０．１×１０−６ｇ／ｍ２／２４ｈｒ程度である。１つの実施形態においては、デバイス構成物から経時的に発生するアウトガス（例えば、太陽電池封止樹脂（ＥＶＡ）の加水分解によって生じる酢酸）を放出するという観点から、透湿度の下限は、例えば０．１×１０−４ｇ／ｍ２／２４ｈｒである。透湿度の好ましい上限は、用途によって変動し得る。透湿度の上限は、例えば室内の画像表示装置（例えば、ＰＣディスプレー）用途では５．０×１０−２ｇ／ｍ２／２４ｈｒであり、屋外の画像表示装置（デジタルサイネージ）用途では３．０×１０−２ｇ／ｍ２／２４ｈｒであり、車載ディスプレー等の室内過酷環境用途では１．０×１０−２ｇ／ｍ２／２４ｈｒである。積層フィルムの６０℃、９０％ＲＨ条件下でのガスバリア性は、好ましくは１．０×１０−７ｇ／ｍ２／２４ｈｒ〜０．５ｇ／ｍ２／２４ｈｒであり、より好ましくは１．０×１０−７ｇ／ｍ２／２４ｈｒ〜０．１ｇ／ｍ２／２４ｈｒである。透湿度およびガスバリア性がこのような範囲であれば、積層フィルムを対象物（例えば、画像表示装置、太陽電池）に貼り合わせた場合に、当該対象物を空気中の水分および酸素から良好に保護し得る。なお、透湿度およびガスバリア性はいずれも、ＪＩＳ  Ｋ７１２６−１に準じて測定され得る。
【００１３】
積層フィルムは、９５℃で１０００時間加熱後の収縮率が好ましくは０．５％以下であり、より好ましくは０．２％以下であり、さらに好ましくは０．１％以下である。基材を２つのハードコート層で挟持する構成を採用することにより、このように非常に優れた加熱時の熱収縮率を実現することができる。なお、熱収縮率は、ＪＩＳ  Ｋ  ７１３３に準じて測定され得る。
【００１４】
積層フィルムは、９５℃で１０００時間加熱後の透湿度が好ましくは３．０×１０−２ｇ／ｍ２／２４ｈｒ以下であり、より好ましくは２．０×１０−２ｇ／ｍ２／２４ｈｒ以下であり、さらに好ましくは１．０×１０−２ｇ／ｍ２／２４ｈｒ以下である。基材を２つのハードコート層で挟持する構成を採用することにより、基材の熱収縮が抑制され、したがって、上記のように積層フィルム全体の加熱時の熱収縮が非常に優れた（非常に小さい）ものとなる。その結果、加熱環境下にける基材の収縮による第１および／または第２の酸化物層のクラックを良好に防止することができ、このような加熱後の透湿度を実現することができる。なお、積層フィルムは、９５℃で好ましくは５００時間、より好ましくは６００時間、さらに好ましくは７００時間加熱しても透湿度が１．０×１０−１ｇ／ｍ２／２４ｈｒ未満であるような耐熱性を有する。
【００１５】
積層フィルムは、可視光（例えば、波長５５０ｎｍの光）の全光線透過率が好ましくは８４％以上であり、より好ましくは８７％以上であり、さらに好ましくは９０％以上である。本発明によれば、ＺｎＯ、ＡｌおよびＳｉＯ２を含む第１の酸化物層（以下、ＡＺＯ膜と称する場合がある）とＳｉＯ２で構成された第２の酸化物層との積層構造を採用することにより、ＡＺＯ膜単独よりも厚みが厚くなるにもかかわらずＡＺＯ膜単独の構成よりも透明性を増大させることができる。その結果、積層フィルムは視認性を損なわないので、画像表示装置のバリアフィルムとして非常に好適に用いることができる。
【００１６】
積層フィルムは、好ましくは耐薬品性を有する。より詳細には、積層フィルムは、好ましくは耐酸性および耐アルカリ性を有する。本明細書において「耐酸性」とは、２％の塩酸溶液（ｐＨ０．３）を積層フィルムに滴下し、１０分後に塩酸溶液を拭き取った後の透湿度が１．０×１０−１ｇ／ｍ２／２４ｈｒ未満であることをいう。また、「耐アルカリ性」とは、２％の水酸化ナトリウム溶液（ｐＨ１３．７）を積層フィルムに滴下し、１０分後に水酸化ナトリウム溶液を拭き取った後の透湿度が１．０×１０−１ｇ／ｍ２／２４ｈｒ未満であることをいう。上記のような所望のバリア性および透明性を維持しつつ、このような優れた耐薬品性を実現したことが、本発明の成果の１つである。
【００１７】
積層フィルムは、好ましくは曲率半径７ｍｍ、より好ましくは曲率半径５ｍｍで屈曲しても割れおよびクラックが生じないような屈曲性を有する。上記所定の第１の酸化物層と第２の酸化物層との積層構造を採用することにより、優れた耐薬品性と優れた屈曲性および耐熱性（後述）とを両立することができる。
【００１８】
１つの実施形態においては、本発明の積層フィルムは長尺状である。長尺状の積層フィルムは、例えば、ロール状に巻回されて保管および／または運搬され得る。積層フィルムは屈曲性に優れるので、ロール状に巻回されても不具合は生じない。
【００１９】
以下、積層フィルムの構成要素について説明する。
【００２０】
Ｂ．基材
基材１０は、好ましくは透明である。基材は、可視光（例えば、波長５５０ｎｍの光）の全光線透過率が、好ましくは８５％以上であり、より好ましくは９０％以上であり、さらに好ましくは９５％以上である。
【００２１】
基材１０は、１つの実施形態においては、光学的に等方性である。このような構成であれば、積層フィルムを画像表示装置に適用した場合に当該画像表示装置の表示特性に対する悪影響を防止できる。本明細書において「光学的に等方性」とは、面内位相差Ｒｅ（５５０）が０ｎｍ〜１０ｎｍであり、厚み方向の位相差Ｒｔｈ（５５０）が−１０ｎｍ〜＋１０ｎｍであることをいう。基材の面内位相差Ｒｅ（５５０）は好ましくは０ｎｍ〜５ｎｍであり、厚み方向の位相差Ｒｔｈ（５５０）は好ましくは−５ｎｍ〜＋５ｎｍである。なお、「Ｒｅ（５５０）」は、２３℃における波長５５０ｎｍの光で測定したフィルムの面内位相差であり、フィルムの厚みをｄ（ｎｍ）としたとき、式：Ｒｅ＝（ｎｘ−ｎｙ）×ｄによって求められる。「Ｒｔｈ（５５０）」は、２３℃における波長５５０ｎｍの光で測定したフィルムの厚み方向の位相差であり、フィルムの厚みをｄ（ｎｍ）としたとき、式：Ｒｅ＝（ｎｘ−ｎｚ）×ｄによって求められる。ここで、「ｎｘ」は面内の屈折率が最大になる方向（すなわち、遅相軸方向）の屈折率であり、「ｎｙ」は面内で遅相軸と直交する方向（すなわち、進相軸方向）の屈折率であり、「ｎｚ」は厚み方向の屈折率である。
【００２２】
基材の平均屈折率は、好ましくは１．７未満であり、より好ましくは１．５９以下であり、さらに好ましくは１．４〜１．５５である。平均屈折率がこのような範囲であれば、裏面反射を抑制でき、高い光透過率を達成できるという利点を有する。
【００２３】
基材の１５０℃で９０分加熱後の熱収縮率は、好ましくは０．０１％〜１％であり、より好ましくは０．２％〜０．５％である。
【００２４】
基材を構成する材料としては、上記特性を満足し得る任意の適切な材料を用いることができる。基材を構成する材料としては、例えば、ノルボルネン系樹脂やオレフィン系樹脂などの共役系を有さない樹脂、ラクトン環やグルタルイミド環などの環状構造をアクリル系主鎖中に有する樹脂、ポリエステル系樹脂、ポリカーボネート系樹脂が挙げられる。このような材料であれば、基材を形成した際に、分子鎖の配向に伴う位相差の発現を小さく抑えることができる。
【００２５】
基材は、別の実施形態においては、所定の位相差を有していてもよい。例えば、基材がいわゆるλ／４板として機能し得るような面内位相差を有していてもよい。このような構成であれば、位相差層を別途配置することなく、積層フィルムに良好な円偏光機能が付与されるので、積層フィルムが画像表示装置のバリアフィルムとしてのみならず反射防止フィルムとしても良好に機能し得る。この場合、基材の遅相軸と画像表示装置に用いられる偏光子の吸収軸とのなす角度は、代表的には約４５°である。このような基材は、例えば、ノルボルネン系樹脂やポリカーボネート系樹脂のフィルムを適切な条件で延伸することにより形成され得る。
【００２６】
基材の厚みは、好ましくは１０μｍ〜５０μｍ以下であり、より好ましくは２０μｍ〜３５μｍ以下である。
【００２７】
Ｃ．第１のハードコート層
第１のハードコート層４０は、代表的には、活性エネルギー線硬化型樹脂から形成される。活性エネルギー線としては、例えば、紫外線、可視光線、熱、電子線が挙げられる。好ましくは、紫外線硬化型樹脂が用いられ得る。紫外線硬化型樹脂としては、任意の適切な樹脂を用いることができる。具体例としては、ポリエステル系樹脂、アクリル系樹脂、ウレタン系樹脂、アミド系樹脂、シリコーン系樹脂、エポキシ系樹脂が挙げられる。紫外線硬化型樹脂は、紫外線硬化型のモノマー、オリゴマー、ポリマーを包含する。紫外線硬化型樹脂の代表例としては、グリシジルアクリレート系重合体にアクリル酸を付加反応させたポリマー、あるいは、多官能アクリレート重合体（ペンタエリスリトールやジペンタエリスリトール等）が挙げられる。紫外線硬化型樹脂（紫外線硬化型樹脂組成物）は、好ましくは、重合開始剤（代表的には、光重合開始剤）をさらに含み得る。
【００２８】
第１のハードコート層の厚みは、上記のとおり好ましくは０．３μｍ〜５μｍであり、より好ましくは０．８μｍ〜３μｍであり、さらに好ましくは１μｍ〜２μｍである。
【００２９】
第１のハードコート層のガラス転移温度は、好ましくは１００℃〜２００℃であり、より好ましくは１１０℃〜１８０℃である。このような範囲であれば、耐熱性に優れ、高温での寸法安定性に優れる積層フィルム（バリアフィルム）を得ることができる。
【００３０】
第１のハードコート層は、ＪＩＳ  Ｋ５６００−５−４における鉛筆硬度が、好ましくは３Ｈ以上６Ｈ以下である。第１のハードコート層がこの範囲にあることによって、基材にキズが発生することを防止でき、続いて積層される酸化物層を良好に保護できる。
【００３１】
第１のハードコート層がアンチブロッキング機能をさらに有する実施形態においては、第１のハードコート層は、層中に分散した微粒子をさらに含む。微粒子は、有機微粒子であってもよく、無機微粒子であってもよく、有機無機ハイブリッド微粒子であってもよい。微粒子は、例えば、アクリルポリマー、シリコーンポリマー、スチレンポリマー、または無機シリカで構成され得る。微粒子の形状は、任意の適切な形状が採用され得る。具体例としては、球状、楕円球状、鱗片状、不定形が挙げられる。微粒子のサイズは、上記の第１のハードコート層の厚みよりも大きい。その結果、微粒子が存在する位置に凸部が形成され、良好なアンチブロッキング機能が付与され得る。微粒子のサイズは、微粒子が球状である場合には直径であり、球状でない場合には高さ（第１のハードコート層の厚み方向における長さ）である。微粒子のサイズは、好ましくは１μｍ〜５μｍであり、さらに好ましくは１．５μｍ〜３．５μｍである。微粒子のサイズは、好ましくは最頻粒子径（粒径分布の極大値を示す粒径）である。微粒子の含有量は、第１のハードコート層の総重量の好ましくは０．０５重量％〜３重量％である。このような範囲であれば、圧着が良好に防止され得る。
【００３２】
第１のハードコート層がアンチブロッキング機能をさらに有する実施形態においては、第１のハードコート層における凸部の分布密度は、好ましくは１００個／ｍｍ２〜２０００個／ｍｍ２であり、より好ましくは１００個／ｍｍ２〜１０００個／ｍｍ２である。このような範囲であれば、良好なアンチブロッキング機能が実現され得る。
【００３３】
第１のハードコート層がアンチブロッキング機能をさらに有する実施形態においては、第１のハードコート層の表面の算術平均粗さＲａは、好ましくは０．００５μｍ〜０．０５μｍである。第１のハードコート層の表面の最大高さＲｚは、好ましくは０．５μｍ〜２．５μｍである。算術平均粗さおよび最大高さがこのような範囲であれば、良好なアンチブロッキング機能が実現され得る。
【００３４】
第１のハードコート層の基材と反対側の表面には、屈折率調整層（インデックスマッチング（ＩＭ）層）が形成されてもよい。ＩＭ層については、業界で周知の構成が採用され得るので、詳細な説明は省略する。
【００３５】
Ｄ．第２のハードコート層
第２のハードコート層は、主として、基材の熱収縮を第１の酸化物層および第２の酸化物層に伝えないという機能を有する。
【００３６】
第２のハードコート層のガラス転移温度は、好ましくは９５℃〜２００℃であり、より好ましくは１１０℃〜１８０℃である。このような範囲であれば、基材の熱収縮が第１の酸化物層および第２の酸化物層に伝わりにくいので、加熱環境下においてもバリア性を良好に維持することができる。
【００３７】
第２のハードコート層の２５℃における引張弾性率は、好ましくは２．５ＧＰａ〜２０ＧＰａであり、より好ましくは３ＧＰａ〜１５ＧＰａであり、さらに好ましくは３．５ＧＰａ〜１０ＧＰａである。ハードコート層の引張弾性率がこのような範囲であれば、寸法安定性に優れる積層体を得ることができる。なお、引張弾性率は、ＪＩＳ  Ｋ７１６１に準じて測定することができる。
【００３８】
第２のハードコート層の５０℃〜２５０℃における線熱膨張係数は、好ましくは０／℃〜１００×１０−６／℃であり、より好ましくは０／℃〜５０×１０−６／℃である。ハードコート層の線熱膨張係数がこのような範囲であれば、高温下での寸法安定性に優れる積層体を得ることができる。なお、ハードコート層の線膨張係数は、基材の線膨張係数より高いことが好ましい。
【００３９】
第２のハードコート層の吸水率は、好ましくは０％〜１％であり、より好ましくは０％〜０．５％である。ハードコート層の吸水率がこのような範囲であれば、高湿下での寸法安定性に優れる積層体を得ることができる。なお、吸水率は、ＪＩＳ  Ｋ７２０９に準じて測定することができる。
【００４０】
第２のハードコート層の材料、厚みおよび特性、ならびに、アンチブロッキング機能を有する場合の構成については、第１のハードコート層に関してＣ項で説明したものから、上記のような特性を有するものが適切に選択され得る。
【００４１】
なお、ハードコート層の詳細については、例えば、特許第５２３０７８８号明細書に記載されている。当該特許の記載は、本明細書に参考として援用される。
【００４２】
Ｅ．第１の酸化物層
第１の酸化物層２０は、上記のとおり、ＺｎＯ、ＡｌおよびＳｉＯ２を含む。第１の酸化物層は、全重量に対して、Ａｌを好ましくは２．５重量％〜３．５重量％、ＳｉＯ２を好ましくは２０．０重量％〜６２．４重量％の割合で含む。ＺｎＯは、好ましくは残量である。ＺｎＯをこのような範囲で含有することにより、非晶性、バリア性、屈曲性および耐熱性に優れた層を形成することができる。Ａｌをこのような範囲で含有することにより、第１の酸化物層は代表的にはスパッタリングで形成されるところ、ターゲットの導電率を増大させることができる。ＳｉＯ２をこのような範囲で含有することにより、異常放電を発生させることなく、かつ、バリア性を損なうことなく、第１の酸化物層の屈折率を小さくすることができる。
【００４３】
第１の酸化物層の厚みは、上記のとおり好ましくは１０ｎｍ〜１００ｎｍであり、より好ましくは１０ｎｍ〜６０ｎｍであり、さらに好ましくは２０ｎｍ〜４０ｎｍである。厚みがこのような範囲であれば、高い光透過性と優れたバリア性とを両立できるという利点を有する。
【００４４】
第１の酸化物層の平均屈折率は、好ましくは１．５９〜１．８０である。平均屈折率がこのような範囲であれば、高い光透過性を達成できるという利点を有する。
【００４５】
第１の酸化物層は、好ましくは透明である。第１の酸化物層は、可視光（例えば、波長５５０ｎｍの光）の全光線透過率が、好ましくは８５％以上であり、より好ましくは９０％以上であり、さらに好ましくは９５％以上である。
【００４６】
第１の酸化物層は、代表的にはスパッタリングにより基材上に形成され得る。第１の酸化物層は、例えば、Ａｌ、ＳｉＯ２およびＺｎＯを含むスパッタリングターゲットを用い、酸素を含有させた不活性ガス雰囲気下において、スパッタリング法により形成され得る。スパッタリングの方法としては、マグネトロンスパッタリング法、ＲＦスパッタリング法、ＲＦ重畳ＤＣスパッタリング法、パルススパッタ法、デュアルマグネトロンスパッタリング法などを採用することができる。基板の加熱温度は例えば―８℃〜２００℃である。酸素と不活性ガスとの雰囲気ガス全体に対する酸素のガス分圧は、例えば０．０５以上である。
【００４７】
第１の酸化物層を構成するＡＺＯ膜およびその製造方法の詳細については、例えば特開２０１３−１８９６５７号公報に記載されている。当該公報の記載は、本明細書に参考として援用される。
【００４８】
Ｆ．第２の酸化物層
第２の酸化物層３０は、上記のとおり、ＳｉＯ２で構成される（不可避の不純物も含まれ得る）。このような第２の酸化物層を第１の酸化物層の表面に形成することにより、第１の酸化物層による良好な特性を維持しつつ、積層フィルムの耐薬品性および透明性を格段に向上させることができる。さらに、第２の酸化物層は低屈折率層として機能し得るので、積層フィルムに良好な反射防止特性を付与し得る。
【００４９】
第２の酸化物層の厚みは、上記のとおり好ましくは１０ｎｍ〜１００ｎｍであり、より好ましくは５０ｎｍ〜１００ｎｍであり、さらに好ましくは６０ｎｍ〜１００ｎｍである。厚みがこのような範囲であれば、高い光透過性と優れたバリア性と優れた耐薬品性とを両立できるという利点を有する。
【００５０】
第２の酸化物層の平均屈折率は、好ましくは１．４４〜１．５０である。その結果、第２の酸化物層は、低屈折率層（反射防止層）として良好に機能し得る。
【００５１】
第２の酸化物層は、好ましくは透明である。第２の酸化物層は、可視光（例えば、波長５５０ｎｍの光）の全光線透過率が、好ましくは８５％以上であり、より好ましくは９０％以上であり、さらに好ましくは９５％以上である。
【００５２】
第２の酸化物層は、代表的にはスパッタリングにより第１の酸化物層上に形成され得る。第２の酸化物層は、例えば、Ｓｉ、ＳｉＣ、ＳｉＮまたはＳｉＯをターゲットとし、酸素を含有した不活性ガス（例えば、アルゴン、窒素、ＣＯ、ＣＯ２、およびこれらの混合ガス）を用いてスパッタを行うことにより形成され得る。第１の酸化物層および第２の酸化物層はいずれもＳｉＯ２を含むので、第１の酸化物層と第２の酸化物層との密着性は非常に優れたものとなる。このことから、第１の酸化物層と第２の酸化物層との界面で十分なバリア機能を発現させるためには、第１の酸化物層の厚みは、上記のとおり１０ｎｍ以上であることが好ましい。その理由としては、成長初期膜である、いわゆるインキュベーションレイヤーの割合を十分小さくでき、目的の物性を有する酸化物層を形成できるからである。また、第１の酸化物層と第２の酸化物層とのトータル厚みは、好ましくは２００ｎｍ以下であり、より好ましくは１４０ｎｍ以下である。
【００５３】
Ｇ．積層フィルムの用途
本発明の積層フィルムは、例えば、画像表示装置、電子ペーパー、太陽電池のバリア層（バリアフィルム）として好適に用いられ得る。より詳細には、本発明の積層フィルムは、液晶表示装置、有機ＥＬ表示装置、有機発光表示素子、電気泳動方式表示素子、トナー表示素子、フィルム型太陽電池、薄膜太陽電池等のバリア層（バリアフィルム）として好適に用いられ得る。本発明の積層フィルムは、好ましくは有機ＥＬ表示装置、より好ましくは屈曲可能な有機ＥＬ表示装置のバリア層（バリアフィルム）として用いられ得る。
【実施例】
【００５４】
以下、実施例によって本発明を具体的に説明するが、本発明はこれら実施例によって限定されるものではない。なお、各特性の測定方法は以下の通りである。
【００５５】
（１）厚み
第１の酸化物層および第２の酸化物層の厚みは、透過型電子顕微鏡（日立製作所製Ｈ−７６５０）を用いて断面を観察し、測定を行なった。基材の厚みは膜厚計（Ｐｅａｃｏｃｋ社製デジタルダイアルゲージＤＧ−２０５）を用いて測定した。
（２）透湿度
実施例および比較例で得られた積層フィルムを１０ｃｍΦの円状に切り出し、測定試料とした。この測定試料について、テクノロックス社製「ＤＥＬＴＡＰＥＲＭ」を用いて、４０℃、９０％ＲＨの試験条件で透湿度を測定した。
（３）熱収縮率
実施例および比較例で得られた積層フィルムを１００ｍｍ×１００ｍｍサイズに切り出し、測定試料とした。この測定試料を９５℃のオーブンに１０００時間保管し、保管前後の測定試料の寸法を計測し、以下の式から熱収縮率を算出した。
熱収縮率（％）＝｛（保管前の寸法−保管後の寸法）／（保管前の寸法）｝×１００
（４）耐熱性
実施例および比較例で得られた積層フィルムを１００ｍｍ×１００ｍｍサイズに切り出し、測定試料とした。この測定試料を９５℃のオーブンに１０００時間保管し、保管後の透湿度を計測し、以下の基準で評価した。
○：透湿度が１．０×１０−２ｇ／ｍ２／２４ｈｒ以下
×：透湿度が１．０×１０−２ｇ／ｍ２／２４ｈｒを超える
【００５６】
＜実施例１＞
基材としてシクロオレフィンポリマー長尺フィルム（日本ゼオン社製、商品名「ＺＥＯＮＯＲ」（登録商標）、厚さ１００μｍ、面内位相差１０ｎｍ）を用いた。このフィルムを延伸して、面内位相差が１４０ｎｍのλ／４板を作製した。延伸フィルムの一方の面に、紫外線硬化型樹脂（ＤＩＣ社製の多官能ポリアクリレート、製品名「ＵＮＩＤＩＣ」）と微粒子（積水樹脂社製の架橋アクリル・スチレン系樹脂微粒子、製品名「ＳＳＸ１０５」、直径３μｍ）とを含むハードコート剤を塗布し、紫外線を照射して塗布膜を硬化させ、アンチブロッキング機能を有する第１のハードコート層を形成した。第１のハードコート層は、平坦部（厚み１μｍ）と微粒子に対応してランダムに分布した凸部とを有していた。凸部の分布密度は２０５個／ｍｍ２であった。第１のハードコート層の表面の算術平均粗さＲａは０．００８μｍであり、最大高さＲｚは０．８μｍであった。さらに、基材の他方の面に、微粒子を含まないハードコート材を用いたこと以外は第１のハードコート層と同様にして、通常のハードコート層である第２のハードコート層を形成した。第２のハードコート層の厚みは１μｍであった。このようにして、第１のハードコート層／基材／第２のハードコート層の構成を有する積層体（以下、基材積層体とも称する）を作製した。
【００５７】
一方、Ａｌ、ＳｉＯ２およびＺｎＯを含むスパッタリングターゲットを用いて、ＤＣマグネトロンスパッタリング法により基材積層体の第２のハードコート層表面に第１の酸化物層（厚み３０ｎｍ）を形成した。次に、Ｓｉターゲットを用いて、第１のハードコート層／基材／第２のハードコート層／第１の酸化物層の積層体の第１の酸化物層上に第２の酸化物層（５０ｎｍ）を形成した。このようにして、第１のハードコート層／基材／第２のハードコート層／第１の酸化物層（ＡＺＯ）／第２の酸化物層（ＳｉＯ２）の構成を有する積層フィルムを作製した。得られた積層フィルムを上記（２）〜（４）の評価に供した。結果を表１に示す。
【００５８】
＜実施例２＞
基材として市販のＰＥＴ長尺フィルム（三菱樹脂社製、商品名「ダイアホイル」、厚み１００μｍ）を用いたこと、および、第１のハードコート層を通常のハードコート層（厚み０．３μｍ）としたこと以外は実施例１と同様にして積層フィルムを作製した。得られた積層フィルムを実施例１と同様の評価に供した。結果を表１に示す。
【００５９】
＜比較例１＞
第１のハードコート層および第２のハードコート層のいずれも形成しなかったこと以外は実施例１と同様にして、基材／第１の酸化物層／第２の酸化物層の構成を有する積層フィルムを作製した。得られた積層フィルムを実施例１と同様の評価に供した。結果を表１に示す。
【００６０】
＜比較例２＞
第１のハードコート層および第２のハードコート層のいずれも形成しなかったこと以外は実施例２と同様にして、基材／第１の酸化物層／第２の酸化物層の構成を有する積層フィルムを作製した。得られた積層フィルムを実施例１と同様の評価に供した。結果を表１に示す。
【００６１】
【表１】
0006754576.tif 000002
【００６２】
＜評価＞
表１から明らかなように、基材の両側にハードコート層を設けることにより、熱収縮率および耐熱性（１０００時間後）が顕著に改善されることがわかる。なお、基材と第１の酸化物層と第２の酸化物層とを有する積層フィルムが、優れた透湿性、ガスバリア性、耐薬品性、透明性および屈曲性を有することは実際に確認した。したがって、本発明の実施例によれば、基材の両側にハードコート層を設けることにより、基材と第１の酸化物層と第２の酸化物層とを有する積層フィルムの優れた特性を維持しつつ、きわめて優れた熱収縮率および耐熱性を実現することができる。
【産業上の利用可能性】
【００６３】
本発明の積層フィルムは、例えば、画像表示装置、電子ペーパー、太陽電池のバリア層（バリアフィルム）として好適に用いられ得る。より詳細には、本発明の積層フィルムは、液晶表示装置、有機ＥＬ表示装置、有機発光表示素子、電気泳動方式表示素子、トナー表示素子、フィルム型太陽電池、薄膜太陽電池等のバリア層（バリアフィルム）として好適に用いられ得る。本発明の積層フィルムは、好ましくは有機ＥＬ表示装置、より好ましくは屈曲可能な有機ＥＬ表示装置のバリア層（バリアフィルム）として用いられ得る。
【符号の説明】
【００６４】
１０      基材
２０      第１の酸化物層
３０      第２の酸化物層
４０      第１のハードコート層
５０      第２のハードコート層
１００      積層フィルム
【図１】
0006754576.tif 000003